(57)【特許請求の範囲】
【請求項１】
式１：
【化２】
0004681542.tif 000005
で示されるトリフェニルメタン系ロイコ色素を含有することを特徴とする、エポキシ樹脂及び光ラジカル硬化性樹脂を含有する樹脂組成物。
【請求項２】
トリフェニルメタン系ロイコ色素が、４，４′，４″−トリス（ジエチルアミノ）トリフェニルメタン（式１のｎ＝２の構造）である、請求項１に記載の樹脂組成物。
【請求項３】
光ラジカル硬化性樹脂が、ラジカル重合可能な不飽和二重結合を有する化合物及び光ラジカル重合開始剤を含む、請求項１又は２に記載の樹脂組成物。
【請求項４】
請求項１〜３のいずれか1項記載の樹脂組成物に光を照射して、変色させることを含む、該樹脂組成物の光照射履歴を確認する方法。
【発明の詳細な説明】
【技術分野】
【０００１】
本発明は、表面コート剤、接着剤、粘着剤、封止剤、塗料等の産業用途に用いる、エポキシ樹脂及び光ラジカル硬化性樹脂を含有する樹脂組成物であって、これを光硬化させる時に、簡単に硬化状態を視覚的な着色によって確認できる組成物及びその硬化状態の光照射履歴を確認する方法に関する。本発明は、更に、新規なトリフェニルメタン系ロイコ色素に関する。
【背景技術】
【０００２】
光ラジカル硬化性樹脂は、表面コート剤、接着剤、粘着剤、封止剤、塗料など一般に広く使用されており、その硬化状態を確認する方法として、光により酸化され青紫色に変色するロイコクリスタルバイオレット（ＬＣＶ）を均一に添加することで、光照射時に組成物を着色させる方法が知られている（特開昭６２−１５３３７７及び特開昭６２−２０５１８０）。
【０００３】
一方、発明者らは、既に、光ラジカル硬化性樹脂に更に熱硬化性エポキシ樹脂を添加した樹脂組成物を報告している（ＷＯ  ０２／４４２９９−Ａ１）。この組成物は、光照射による硬化後、更に熱硬化することにより、被着体への密着性、表面硬度等を格段に向上させることができる。
【０００４】
しかしながら、光ラジカル硬化性樹脂中に接着性能の向上などのためにエポキシ樹脂を含有させた樹脂組成物の場合、光照射による硬化を確認するために添加したＬＣＶは、数日から数週間で光照射しても着色しなくなってしまう問題があることがわかった。また、エポキシ樹脂及び光ラジカル硬化性樹脂を含有する樹脂組成物にＬＣＶを添加した場合に、保存中に該樹脂組成物全体が増粘してしまう問題があることがわかった。
【０００５】
本発明の目的は、上記問題を解決し、エポキシ樹脂及び光ラジカル硬化性樹脂を含有する樹脂組成物であって、これが光照射により発色し、硬化したかどうかを視覚的に簡便に短時間で確認できる樹脂組成物およびその硬化状態等の光照射履歴を確認する方法を提供することである。
【発明の開示】
【０００６】
本発明者は、鋭意研究した結果、エポキシ樹脂及び光ラジカル硬化性樹脂を含有する樹脂組成物において、ＬＣＶを使用すると、その構造中の３級アミンであるジメチルアニリン構造のため、保存中にエポキシ樹脂と反応して失活してしまい、数日から数週間で光照射しても着色しなくなること及びＬＣＶがエポキシ樹脂の硬化触媒として働くので、エポキシ樹脂同士が重合して該樹脂組成物全体が増粘することを見出し、そして、ＬＣＶの代りに、ＬＣＶ構造中のメチル基をエチル基、プロピル基、ブチル基などに置き換えたＬＣＶ誘導体を用いることで上記目的を達成できることを知見し、本発明を完成するに至った。
【０００７】
すなわち、本発明は、
式１：
【化１】
0004681542.tif 000002
で示されるトリフェニルメタン系ロイコ色素を含有することを特徴とする、エポキシ樹脂及び光ラジカル硬化性樹脂を含有する樹脂組成物である。
【０００８】
本発明は、トリフェニルメタン系ロイコ色素が、４，４′，４″−トリス（ジエチルアミノ）トリフェニルメタン（式１のｎ＝２の構造）である、上記の樹脂組成物である。
【０００９】
本発明は、光ラジカル硬化性樹脂がラジカル重合可能な不飽和二重結合を有する化合物及び光ラジカル重合開始剤を含む、上記の樹脂組成物である。
【００１０】
本発明は、上記の樹脂組成物に光を照射して、変色させることを含む、該樹脂組成物の光照射履歴を確認する方法である。
【００１１】
本発明における色素は、上記式１で示されるトリフェニルメタン系ロイコ色素である（ただし、ビス（４−ジエチルアミノフェニル）−４−Ｎ，Ｎ−ジプロピルアミノフェニルメタンを除く）。
【発明を実施するための最良の形態】
【００１２】
本発明におけるトリフェニルメタン系ロイコ色素は、前記の式１を有するものであり、これは、ＬＣＶにおけるジメチルアニリン構造のメチル基が炭素数２〜４の直鎖又は分岐鎖のアルキル基に置き換わった構造を有するＬＣＶ誘導体である。アルキル基として、炭素数２〜４の直鎖又は分岐鎖のアルキル基が混在していても良い。好ましいアルキル基は、エチル基、ｎ−プロピル基及びｎ−ブチル基である。全てのアルキル基がエチル基である場合、すなわち、４，４′，４″−トリス（ジエチルアミノ）トリフェニルメタンが特に好ましい。
【００１３】
本発明の樹脂組成物においては、光照射時に光ラジカル重合開始剤から発生するラジカルが光ラジカル硬化性樹脂を重合し硬化させるが、上記ＬＣＶ誘導体を添加しておくことで、同時にＬＣＶ誘導体のメチン水素の引抜きが起こり、二重結合が共役し発色する。このことにより、エポキシ樹脂の共存下であっても、樹脂組成物の光硬化の程度が視覚的に確認できる。
【００１４】
また、本発明の樹脂組成物は、ＬＣＶ誘導体を添加しても、保存中にエポキシ樹脂の重合による硬化が起こらず、長期間の保存に耐える。
【００１５】
上記のＬＣＶ誘導体は、特開平２−５８５７３などに記載の公知の方法又はそれと類似の方法により容易に合成することができる。
【００１６】
上記ＬＣＶ誘導体の添加量は、樹脂組成物の種類、物性により変化するが、少なすぎると発色濃度が低く確認方法としての有効性が薄れ、また、多すぎると光を吸収し硬化阻害を引き起こす可能性があり、樹脂組成物に対し、０．００５〜５重量％、好ましくは０．００５〜０．５重量％である。
【００１７】
本発明の樹脂組成物は、エポキシ樹脂及び光ラジカル硬化性樹脂の量比に本質的には無関係に機能する。ＬＣＶを使用する従来の方法では、エポキシ樹脂が微量でも存在すれば本発明の目的の達成は不可能であったところ、本発明によりエポキシ樹脂の多寡にかかわらず目的の達成が可能となった。
【００１８】
本発明の樹脂組成物におけるエポキシ樹脂としては、特に制限はないが、ビスフェノールＡ型エポキシ樹脂、ビスフェノールＦ型エポキシ樹脂、ノボラック型エポキシ樹脂、ダイマー酸ジグリシジルエステル類、グリコールジグリシジルエーテル類が挙げられる。
【００１９】
本発明の樹脂組成物におけるエポキシ樹脂の割合は、樹脂組成物に対して、微量でも存在していればよく、０．５〜９０重量％、特に５〜８０重量％、更に１０〜７０重量％であるのが好ましい。
【００２０】
本発明の樹脂組成物における光ラジカル硬化性樹脂は、ラジカル重合可能な不飽和二重結合を有する化合物及び光ラジカル重合開始剤を主成分として含み得る。
【００２１】
本発明の樹脂組成物における光ラジカル硬化性樹脂の割合は、特に限定されないが、樹脂組成物に対して、１０〜９９．５重量％、特に２０〜９５重量％、更に３０〜９０重量％であることが好ましい。
【００２２】
ラジカル重合可能な不飽和二重結合を有する化合物としては、特に限定はされないが、（メタ）アクリルモノマー類、（メタ）アクリルオリゴマー類、ビニル系モノマー、アリル化合物などを挙げることができる。
【００２３】
（メタ）アクリルモノマー類としては、（メタ）アクリル酸エチル、（メタ）アクリル酸ブチル、（メタ）アクリル酸２−エチルヘキシル、（メタ）アクリル酸イソオクチル等のアルキル（メタ）アクリレート、（メタ）アクリル酸、２−ヒドロキシエチル（メタ）アクリレート、ポリエチレングリコール（メタ）アクリレート、イソボルニル（メタ）アクリレート、フェノキシエチル（メタ）アクリレート、１，４ブタンジオールジ（メタ）アクリレート、トリメチロールプロパントリ（メタ）アクリレートが例示される。
【００２４】
（メタ）アクリルオリゴマー類としては、エポキシ（メタ）アクリレート、ウレタン（メタ）アクリレート、ポリエステル（メタ）アクリレート、ポリブタジエン（メタ）アクリレートが例示される。
【００２５】
ビニル系モノマーとして、酢酸ビニル、スチレン、ビニルメチルエーテル、アクリルアミドが例示される。
【００２６】
アリル化合物としては、イソフタル酸ジアリル、アジピン酸ジアリル、マレイン酸ジアリル、トリメリット酸トリアリルなどが例示される。
【００２７】
光ラジカル重合開始剤としては、光開裂型、光水素引抜き型のいずれでも良く、ベンゾイル系、ベンゾインアルキルエーテル系、アセトフェノン系、ベンゾフェノン系、ホスフィンオキサイド系、チオキサントン系などが例示される。その添加量は、ラジカル重合可能な不飽和二重結合を有する化合物に対して、０．００１〜２０重量％、好ましくは０．０１〜１０重量％、特に好ましくは０．１〜５重量％である。
【００２８】
本発明の樹脂組成物は、更に必要に応じて、エポキシ硬化剤、熱可塑性樹脂、充填剤、着色剤（顔料，染料）、老化防止剤、安定剤などを含有しても良い。
【００２９】
エポキシ硬化剤としては、熱活性型硬化剤が好ましく、ジシアミンジアミド、イミダゾール塩、ルイス酸塩、ジヒドラジドが例示される。
【００３０】
熱可塑性樹脂としては、ポリエチレン、ポリプロピレン、ポリエステル、ポリアミド、ポリブタジエン、ポリブテン、ポリイソプレン、ポリビニルブチラール、エチレン−酢酸ビニル共重合体、エチレン−エチルアクリレート共重合体、ポリ酢酸ビニル、ポリ塩化ビニル、ポリスチレン、スチレン−ブタジエンゴム、アクリルニトリル−ブタジエンゴム、スチレン−ブタジエン−スチレンブロック共重合体、スチレン−イソプレン−スチレンブロック共重合体等が例示される。
【００３１】
充填剤としては、シリカ、水酸化アルミニウム、酸化チタン、炭酸カルシウム、タルク等の無機系粉体、ポリメチルメタクリレート微粒子等の有機系粉体が例示される。
着色剤（顔料，染料）としては、硫酸バリウム、炭酸バリウム、クレー、アルミナなどの体質顔料、ペリレン類、ジフェニルアントラセン類などの蛍光染料などが、老化防止剤としては、キノリン類、ヒドロキノン類、モノフェノール類、ポリフェノール類、ヒンダードフェノール類などが、安定剤としては、サリチル酸誘導体類、ベンゾフェノン類、ベンゾトリアゾール類、ヒンダードアミン類などが例示される。
【００３２】
本発明の樹脂組成物は、各成分を高速撹拌機等で撹拌し溶解あるいは均一に分散した後、脱泡する等の公知の方法により製造することができる。
【００３３】
本発明の樹脂組成物の性状は、常温では粘稠なペースト状が好ましく、透明性を有していることが好ましいが、本発明の目的を損なわない範囲内で用途に応じて適宜設計することができる。
【００３４】
本発明の樹脂組成物は、その表面へ光照射することにより硬化する。光は紫外線、電子線、赤外線等の不飽和二重結合を有するモノマー、オリゴマーをラジカル重合させるエネルギー源であれば良く、光源はキセノンランプ、メタルハライドランプなどの公知のランプや電子線発生装置が用いられる。
本発明の樹脂組成物は、光硬化の後、これをさらに熱硬化させる。熱硬化により、被着体への密着性、表面硬度等を格段に向上させることができる。
【実施例】
【００３５】
以下実施例をもって本発明を説明するが、本発明は実施例に限定されるものではない。
【００３６】
［色素１（ＬＣＶ類似体１）の合成］
イソプロピルアルコール３０ｍｌにジエチルアニリン３２．８ｇ、ｐ−Ｎ，Ｎ−ジエチルアミノベンズアルデヒド１７．７ｇ及び尿素１．６ｇを加え、撹拌しながら９５％（重量％、以下の％も同じ）硫酸１１．５ｇを徐々に加えた。得られた混合物を２４時間還流した後、水中に注いだ。２０％水酸化ナトリウム水溶液を加えｐＨを８〜９に調整し、トルエンで抽出した後、トルエン層を減圧乾固して得た残渣をエタノールから再結晶し、淡灰色結晶の４，４′，４″−トリス（ジエチルアミノ）トリフェニルメタン２１ｇ（収率４６％）を得た。
【００３７】
［色素２（ＬＣＶ類似体２）の合成］
イソプロピルアルコール３０ｍｌにジプロピルアニリン３８．９ｇ、ｐ−Ｎ，Ｎ−ジプロピルアミノベンズアルデヒド２０．５ｇ、尿素１．６ｇを加え、撹拌しながら９５％硫酸１１．５ｇを徐々に加えた。これを２４時間還流した後、水中に注いだ。２０％水酸化ナトリウム水溶液を加え、ｐＨを８〜９に調整し、トルエンで抽出した後、減圧乾固した残渣をエタノールから再結晶し、淡灰色結晶の４，４′，４″−トリス（ジプロピルアミノ）トリフェニルメタン２３ｇ（収率４３％）を得た。
【００３８】
［色素３（ＬＣＶ類似体３）の合成］
イソプロピルアルコール３０ｍｌにジブチルアニリン４５．１ｇ、ｐ−Ｎ，Ｎ−ジブチルアミノベンズアルデヒド２３．３ｇ、尿素１．６ｇを加え、撹拌しながら９５％硫酸１１．５ｇを徐々に加えた。これを２４時間還流した後、水中に注いだ。２０％水酸化ナトリウム水溶液を加え、ｐＨを８〜９に調整し、トルエンで抽出した後、減圧乾固した残渣をエタノールから再結晶し、淡灰色結晶の４，４′，４″−トリス（ジブチルアミノ）トリフェニルメタン２５ｇ（収率４０％）を得た。
【００３９】
［樹脂組成物１〜５の製造］
表１に示す組成物を遮光状態で温度を５０℃以下に制御しながら高速撹拌機で均一に混合し、粘稠な樹脂組成物を得た。
【表１】
0004681542.tif 000003
【００４０】
実施例１〜７
表２に示す組み合わせで、色素を樹脂組成物に混合し、充分に溶解した。これを調製直後、２３℃に１ヶ月遮光保管後、４０℃に１ヶ月遮光保管後で、粘度の上昇とＵＶ照射前後の色変化を調べた。いずれもＵＶ照射によって光ラジカル重合に基づく硬化が認められた。
【００４１】
実施例１〜７では保管による粘度の変化がなく安定であり、ＵＶ照射によって鮮明な色変化が観察できた。一方、比較例１〜５では保管による粘度の上昇が見られ、ＵＶ照射による色変化が少なく実際上ＵＶ照射の有無を目視で確認できるレベルではなかった。
【表２】
0004681542.tif 000004
【産業上の利用可能性】
【００４２】
本発明によれば、優れた保存性を有し、かつ施工時には光照射により発色し、硬化状態を視覚的に簡便に短時間で確認することができ、かつ、光硬化に続く熱硬化の後には優れた被着体への接着性、表面硬度等を有する、エポキシ樹脂及び光ラジカル硬化性樹脂を含有する樹脂組成物が得られる。
【００４３】
また、本発明によれば、エポキシ樹脂及び光ラジカル硬化性樹脂を含有する樹脂組成物の光照射履歴を視覚的に簡便に短時間に確認する方法が提供できる。
【００４４】
更に、本発明においては、エポキシ樹脂の存在下において、優れた保存性を有し、かつ光ラジカル硬化性樹脂の施行時には光照射により発色し、硬化状態を視覚的に簡便に短時間で確認できるトリフェニルメタン系色素が使用できる。